【手続補正書】
【提出日】平成30年4月2日(2018.4.2)
【手続補正１】
【補正対象書類名】特許請求の範囲
【補正対象項目名】全文
【補正方法】変更
【補正の内容】
【特許請求の範囲】
【請求項１】
約０．１重量％〜約１５重量％の量の１種類以上のラテックスを含み、
前記１種類以上のラテックスは、
アニオン系アルキルジフェニルオキシドジスルホネートを脱イオン水と混合して生成した第１の混合物と、
過硫酸アンモニウムを脱イオン水と混合して生成した第２の混合物と、
スチレン、アクリル酸ブチル、メタクリル酸、ｂ−カルボキシアクリル酸エチル、１−ドデカンチオール、１，１０−デカンジオールジアクリレート、アニオン系アルキルジフェニルオキシドジスルホネート、および脱イオン水を混合して生成した第３の混合物と、を含み、
前記第１の混合物と前記第３の混合物とを混合して第４の混合物が生成された後、前記第４の混合物と前記第２の混合物とを混合して第５の混合物が生成され、
プリンタ用インクがさらに、
約０重量％〜約２重量％の量の１種類以上のアミンと、
約０．５重量％〜約８重量％の量の１種類以上の顔料と、
凝集物中に約１０重量％〜約５０重量％の量で存在する４種類以上の溶媒と、
約０．００１重量％〜約３重量％の量の１種類以上の界面活性剤とを含む、プリンタ用インク。
【請求項２】
前記４種類以上の溶媒は、グリセロール、２−ピロリドン、１，５ペンタンジオール、１，３プロパンジオール、２−ブトキシエタノール、ジエチレングリコール、１，２ヘキサンジオール、水、１，２プロパンジオール、ブチルカルビトール、およびこれらの組み合わせからなる群から選択される、請求項１に記載のインク。
【請求項３】
約０．０１重量％〜約５重量％の量の消泡剤をさらに含み、前記消泡剤は、不溶性油、ポリジメチルシロキサン、シリコーン、長鎖脂肪族アルコール、脂肪酸石鹸およびエステル、シリコーングリコール、またはこれらの組み合わせからなる群から選択される、請求項１に記載のインク。
【請求項４】
前記４種類以上の溶媒は、合わせたとき、３２℃で約７５センチポイズ以下の粘度を有する、請求項１に記載のインク。
【請求項５】
３２℃での吐出粘度が約３センチポイズ〜約８センチポイズである、請求項１に記載のインク。
【請求項６】
表面張力が約１０ダイン／ｃｍ〜約４０ダイン／ｃｍであり、インク中の粒子が、約０．２０μｍ以下の断面長さを有する、請求項１に記載のインク。
【請求項７】
前記１種類以上のラテックスおよび前記１種類以上の顔料は、合わせたとき、前記インク中に約１５重量％以下の量で存在し、前記１種類以上のラテックスと前記１種類以上の顔料の比率が約０．２：１．０〜約２．０：１．０である、請求項１に記載のインク。
【請求項８】
約５．０ｎｇ〜約１０ｎｇの質量を有する前記インクの液滴は、半結晶性ポリビニルアルコールポリマーでコーティングされた基材に印刷されたとき、１．１未満のドット真円度を維持しつつ、元々の液滴の直径の約２倍〜約４倍に広がるような構成である、請求項１に記載のインク。
【請求項９】
プリンタ用インクであって、
約０．１重量％〜約１５重量％の量の１種類以上のラテックスを含み、
前記１種類以上のラテックスは、
アニオン系アルキルジフェニルオキシドジスルホネート、界面活性剤、および水を混合して生成した第１の混合物と、
過硫酸アンモニウムと水とを混合して生成した第２の混合物と、
スチレン、アクリル酸ｎ-ブチル、ｂ−カルボキシアクリル酸エチル、およびドデシルチオールを混合して生成した第３の混合物と、を含み、
前記第１の混合物を前記第２の混合物と混合して第４の混合物が生成された後、前記第４の混合物を前記第３の混合物と混合して第５の混合物が生成され、
前記プリンタ用インクがさらに、
約０重量％〜約２重量％の量のモノエタノールアミン、ジエタノールアミン、トリエタノールアミン、およびこれらの組み合わせからなる群から選択される１種類以上のアミンと、
約０．５重量％〜約８重量％の量の１種類以上の顔料と、
凝集物中に約１０重量％〜約５０重量％の量で存在し、少なくとも１種類が、グリセロール、２−ピロリドン、１，５ペンタンジオール、１，３プロパンジオール、２−ブトキシエタノール、ジエチレングリコール、１，２ヘキサンジオール、水、１，２プロパンジオール、ブチルカルビトール、およびこれらの組み合わせからなる群から選択され、合わせたときに３２℃で約７５センチポイズ以下の粘度を有する４種類以上の溶媒と、
約０．０１重量％〜約５重量％の量の不溶性油、ポリジメチルシロキサン、シリコーン、長鎖脂肪族アルコール、脂肪酸石鹸およびエステル、シリコーングリコール、またはこれらの組み合わせからなる群から選択される消泡剤と、
約０．００１重量％〜約３重量％の量の１種類以上の界面活性剤とを含み、
このインクは、３２℃での吐出粘度が約３センチポイズ〜約８センチポイズであり、このインクは、表面張力が約１０ダイン／ｃｍ〜約４０ダイン／ｃｍであり、インク中の粒子が、約０．２０μｍ以下の断面長さを有する、プリンタ用インク。
【請求項１０】
プリンタ用インクの作成方法であって、
アニオン系アルキルジフェニルオキシドジスルホネートを脱イオン水と混合して第１の混合物を生成することと、
過硫酸アンモニウムを脱イオン水と混合して第２の混合物を生成することと、
スチレン、アクリル酸ブチル、メタクリル酸、ｂ−カルボキシアクリル酸エチル、１−ドデカンチオール、１，１０−デカンジオールジアクリレート、アニオン系アルキルジフェニルオキシドジスルホネート、および脱イオン水を混合して第３の混合物を生成することと、
前記第１の混合物を前記第３の混合物と混合して第４の混合物を生成することと、
前記第４の混合物を前記第２の混合物と混合してラテックスを生成することと、
前記ラテックス、アミン、および水を混合して第５の混合物を生成することと、
約１００ＲＰＭ〜約５００ＲＰＭで約３０秒〜約３０分間、前記第５の混合物を撹拌することと、
前記第５の混合物に顔料を混合して第６の混合物を生成することと、
約１００ＲＰＭ〜約５００ＲＰＭで約３０秒〜約３０分間、前記第６の混合物を撹拌することと、
前記第６の混合物に４種類以上の溶媒を混合して第７の混合物を生成することと
を含む方法。
【請求項１１】
請求項１０に記載の方法であって、約２００ＲＰＭ〜約８００ＲＰＭで約１５秒〜約３０分間、前記第７の混合物を撹拌することを含む、方法。
【請求項１２】
請求項１１に記載の方法であって、前記第７の混合物に消泡剤を混合して第８の混合物を生成することを含む、方法。
【請求項１３】
請求項１２に記載の方法であって、約２００ＲＰＭ〜約８００ＲＰＭで約１５秒〜約３０分間、前記第８の混合物を撹拌することを含む、方法。
【請求項１４】
請求項１１に記載の方法であって、前記第７の混合物に界面活性剤を混合して第８の混合物を生成することを含む、方法。
【請求項１５】
請求項１４に記載の方法であって、約２００ＲＰＭ〜約８００ＲＰＭで約５分〜約２時間、前記第８の混合物を撹拌することを含む、方法。
【請求項１６】
請求項１５に記載の方法であって、前記第８の混合物を濾過して、約０．５０μｍを超える断面長さを有する粒子を分離することを含む、方法。
【請求項１７】
請求項１６に記載の方法であって、前記第８の混合物は、３２℃での吐出粘度が約３センチポイズ〜約８センチポイズであり、前記第４の混合物は、表面張力が約１５ダイン／ｃｍ〜約４０ダイン／ｃｍである、方法。
【請求項１８】
請求項１に記載のインクであって、前記第３の混合物の一部分が、前記第１の混合物と混合される前に、ジクロロジフェニルトリクロロエタンと混合される、インク。
【請求項１９】
請求項１０に記載の方法であって、前記第１の混合物がスチールタンク内で混合され、前記方法がさらに、
前記第１の混合物を保持している前記タンクを、窒素でパージすることと、
前記タンクを窒素でパージした後に、前記第１の混合物を前記タンクから反応器へ移すことと、
前記第１の混合物を保持している前記反応器を、窒素でパージすることと、
前記反応器内で前記第１の混合物を撹拌することと、
前記第１の混合物が前記反応器内にある状態で、前記第１の混合物を約８０℃まで加熱することと
を含む、方法。
【請求項２０】
請求項１９に記載の方法であって、さらに、
前記第３の混合物の第１の部分を、前記反応器内の前記第１の混合物と混合することと、
前記第３の混合物の前記第１の部分を前記反応器内の前記第１の混合物と混合した後に、前記第３の混合物の第２の部分を、ジクロロジフェニルトリクロロエタンと混合してから、前記反応器内の前記第１の混合物と混合することと、
前記ラテックスが前記反応器内にある状態で、前記ラテックスを約８０℃まで加熱することと、
その後に、前記ラテックスを約２５℃まで冷却することと、
を含む、方法。